СПОСОБ МУЛЬТИМЕТАЛЛИЧЕСКОГО ФОСФАТИРОВАНИЯ ПЕРЕД ПОКРАСКОЙ С НИЗКИМ ВОЗДЕЙСТВИЕМ НА ОКРУЖАЮЩУЮ СРЕДУ

1. Способ мультиметаллического фосфатирования перед покраской, включающий следующие этапы:
a) погружение обрабатываемой металлической детали в активационную ванну, содержащую полифосфаты титана и органические нитросоединения, производные от нитрогуанидина;
2
5
b) перенос металлической детали из активационной ванны в ванну фосфатирования, содержащую цинк, марганец, PO, хлораты, фторсиликаты и пероксид водорода.
2. Способ по п.1, где активационная ванна содержит от 0,01 до 10 г/л нитрогуанидина.
2
5
3. Способ по п.2, где ванна фосфатирования содержит от 0,1 до 10 г/л цинка, от 0,1 до 10 г/л марганца, от 5 до 30 г/л PО, от 0,1 до 10 г/л фторсиликатов, от 0,001 до 0,5 г/л пероксида водорода и от 0,1 до 10 г/л хлоратов.
4. Способ по п.3, где в ванну фосфатирования добавляют от 0,1 до 3 г/л нитратов.
5. Способ по п.4, где в ванну фосфатирования добавляют от 0,05 до 0,5 г/л свободных фторидов.
6. Способ по любому из пп.1-5, где этап a) осуществляют при температуре от 25 до 40°C.
7. Способ по любому из пп.1-5, где этап b) осуществляют при температуре от 40 до 60°C.
8. Способ по любому из пп.1-5, где этап b) осуществляют путем погружения или напыления.
9. Способ по п.1 для обработки металлических деталей, подвергаемых обработкам для подготовки к покраске, в автомобильной промышленности или промышленности производства бытовой техники.
2
10. Способ по п.1, где вес покрытия из фосфатного слоя составляет от 1,5 до 3 г/м.
11. Активационная ванна для процесса мультиметаллического фосфатирования, содержащая полифосфаты титана и органические нитросоединения, производные от нитрогуанидина.
12. Применение ванны по п.11 для активации металлических деталей, подвергаемых обработке фосфатированием перед покраской.